(57)【特許請求の範囲】
【請求項１】
樹脂製表面が内面に形成されている容器において、該樹脂製表面には、２５〜８０℃の融点を有する２種以上のオレフィン系ワックスを含むワックス層が１〜３０μｍの厚みで形成されており、且つ前記２種以上のオレフィン系ワックスは、少なくとも一部が３５〜５５℃の温度で液状で存在するように選択されていることを特徴とする容器。
【請求項２】
前記樹脂製表面は、オレフィン系樹脂で形成されている請求項１に記載の容器。
【請求項３】
前記オレフィン系樹脂がポリエチレンであり、前記オレフィン系ワックスが少なくともエチレン系ワックスを含む請求項２に記載の容器。
【請求項４】
前記オレフィン系樹脂がポリプロピレンであり、前記オレフィン系ワックスが少なくともプロピレン系ワックスを含む請求項２に記載の容器。
【請求項５】
前記容器の内面は、水平面に対する傾斜角４５度となるように傾斜した状態で、粘度（２５℃）が１００ｍＰａ・ｓ以上の粘稠な物質７０ｍｇを、４５℃において滑落させたときの滑落速度が４ｍｍ／ｍｉｎ以上となる表面特性を有している請求項１〜４の何れかに記載の容器。
【請求項６】
４５℃において前記粘稠な物質を滑落させたときの滑落速度が５５℃において滑落させたときの滑落速度に比して大である請求項５に記載の容器。
【発明の詳細な説明】
【技術分野】
【０００１】
本発明は、樹脂製表面を有する容器に関するものであり、より詳細には、該表面の表面特性を改質する技術に関するものである。
【背景技術】
【０００２】
プラスチックは、成形が容易であり、種々の形態に容易に成形できることなどから、各種の用途に広く使用されている。特に、容器壁の内面がポリエチレンテレフタレート（ＰＥＴ）に代表されるポリエステルで形成されているボトルは、各種飲料、食油、調味液等を収容するための容器として好適に使用されている。
【０００３】
ところで、特に粘度の高い液体を収容するボトルでは、該内容物を速やかに排出し且つボトル内に残存させることなくきれいに最後まで使いきるために、内容液に対してボトル内面が高い滑り性を示すことが求められる。
【０００４】
最近になって、樹脂製の基材表面に液層を形成することによって、粘稠な物質に対する滑り性を高める技術が種々提案されている（例えば特許文献１，２）。
かかる技術によれば、基材表面を形成する樹脂に滑剤などの添加剤を加える場合と比して、滑り性を飛躍的に高めることができるため、現在注目されている。
【０００５】
しかしながら、上記のように樹脂製表面に液層を形成して表面特性を改質する手段では、改質された表面特性を長期にわたって持続させることが困難であるという問題がある。即ち、液層を形成している液体が、徐々に下地の樹脂層中に徐々に浸透拡散していき、この結果、経時と共に、改質された表面特性が消失していくこととなる。
【０００６】
また、上記のように樹脂製表面に液層を形成する手段は、生産ラインに大きな制限を与えるという問題がある。即ち、このような液層が表面に形成されている構造体を搬送或いは保管するに際して、液層が接触するロール等の部材が汚染されてしまったり、或いはこのような構造体を重ねて保管することもできないからである。
【０００７】
尚、本出願人は、上記のような液層による表面特性の経時的消失を回避するために、容器内面の液層の下地樹脂層の下側に液の浸透拡散を防止する液拡散防止層を設けることを提案している（特願２０１３−１０９０５９）。
【先行技術文献】
【特許文献】
【０００８】
【特許文献１】ＷＯ２０１２／１０００９９
【特許文献２】ＷＯ２０１３／０２２４６７
【発明の概要】
【発明が解決しようとする課題】
【０００９】
本発明の目的は、樹脂製表面を内面に有する容器に関して、その表面に液層を形成した場合と同じように表面特性を飛躍的に改質することができ、且つ生産ライン等に与える制限も有効に解消された容器を提供することにある。
【課題を解決するための手段】
【００１０】
本発明によれば、樹脂製表面が内面に形成されている容器において、該樹脂製表面には、２５〜８０℃の融点を有する２種以上のオレフィン系ワックスを含むワックス層が１〜３０μｍの厚みで形成されており、且つ前記２種以上のオレフィンワックスは、少なくとも一部が３５〜５５℃の温度で液状で存在するように選択されていることを特徴とする容器が提供される。
【００１１】
本発明の容器においては、
（１）前記樹脂製表面は、オレフィン系樹脂で形成されていること、
（２）前記オレフィン系樹脂がポリエチレンであり、前記オレフィン系ワックスが少なくともエチレン系ワックスを含むこと、
（３）前記オレフィン系樹脂がポリプロピレンであり、前記オレフィン系ワックスが少なくともプロピレン系ワックスを含むこと、
（４）前記容器の内面は、水平面に対する傾斜角４５度となるように傾斜した状態で、粘度（２５℃）が１００ｍＰａ・ｓ以上の粘稠な物質７０ｍｇを、４５℃において滑落させたときの滑落速度が４ｍｍ／ｍｉｎ以上となる表面特性を有していること、
（５）４５℃において前記粘稠な物質を滑落させたときの滑落速度が５５℃において滑落させたときの滑落速度に比して大であること、
が好適である。
【発明の効果】
【００１２】
本発明の容器では、内面の樹脂製表面にオレフィン系ワックス層が形成されているため、このワックス層を形成する成分中の少なくとも一部が液状になるような加熱環境下で使用することにより、親水性流動物質に対するオレフィン系ワックスの優れた撥水性や滑り性を発揮することができ、その表面に親水性流動性物質が付着するなどの不都合を有効に防止することができる。即ち、このオレフィン系ワックス層は、常温で固体であるが、融点は極めて低く、適度に加熱することにより、液状となり、親水性流動性物質と液−液接触することができるため、その撥水性や滑り性を最大限に発揮させることができる。
【００１３】
ところで、上記のような優れた表面特性の改質効果は樹脂製表面に液層（例えば食用油などの液層）を形成した場合と同様であるが、本発明では、このオレフィン系ワックスの層が室温下で固体である点が、液層を形成する場合と根本的に異なっている。即ち、オレフィン系ワックス層は、常温で固体のため、例えばフィルムの貼り合わせにより作製されるパウチなどの容器の生産ラインに格別の制限を与えることはなく、例えば、環境温度がコントロールされている限り、ロールによる搬送等も可能であるし、重ねて保管することもでき、これは、本発明の大きな利点である。
【００１４】
さらに、オレフィン系ワックス層は、常温で固体であるため、液層のように、表面を形成する樹脂中に拡散浸透することもなく、該ワックス層が経時的に消失することもなく、オレフィン系ワックス層による表面特性を長期間にわたって安定に発揮させることができる。
即ち、本発明は、このような表面特性を容器に適用したものであり、内容物として親水性の粘稠な内容物（例えばケチャップやマヨネーズなど）を選択し、該オレフィン系ワックス層が液状化する適度な加熱環境下で使用することにより、該内容物に対する滑り性を高め、容器の内面に内容物が付着残存せず、速やかに内容物を排出せしめ、しかも、容器内の内容物のほぼ全量を使い切ることができる。特に、業務用の厨房などは、このオレフィン系ワックス層の少なくとも一部を固体から液状にし得る程度の高温環境（３５〜５５℃）になるため、このような容器は、特に業務用に適している。
【図面の簡単な説明】
【００１５】
【図１】本発明の容器の好適な形態であるダイレクトブローボトルの形態を示す図。
【図２】本発明で用いた代表的なワックスの示差走査熱量測定における昇温プロファイルを示す図。
【発明を実施するための形態】
【００１６】
本発明の容器（以下、構造体と呼ぶことがある）は、樹脂製表面を下地としてオレフィン系ワックス層が形成されており、このワックス層によって下地樹脂の表面特性が大きく改質されているというものである。
【００１７】
１．下地樹脂；
かかる構造体において、表面を形成する下地樹脂は、成形可能な任意の熱可塑性樹脂や熱硬化性樹脂であってよいが、一般的には、成形が容易であり且つオレフィン系ワックス層を脱落することなく安定に保持できるという観点から、熱可塑性樹脂であることが好ましい。
このような熱可塑性樹脂としては、例えば、以下のものを例示することができる。
オレフィン系樹脂、例えば、低密度ポリエチレン、高密度ポリエチレン、ポリプロピレン、ポリ１−ブテン、ポリ４−メチル−１−ペンテンあるいはエチレン、プロピレン、１−ブテン、４−メチル−１−ペンテン等のα−オレフィン同士のランダムあるいはブロック共重合体、環状オレフィン共重合体など；
エチレン・ビニル系共重合体、例えば、エチレン・酢酸ビニル共重合体、エチレン・ビニルアルコール共重合体、エチレン・塩化ビニル共重合体等；
スチレン系樹脂、例えば、ポリスチレン、アクリロニトリル・スチレン共重合体、ＡＢＳ、α−メチルスチレン・スチレン共重合体等；
ビニル系樹脂、例えば、ポリ塩化ビニル、ポリ塩化ビニリデン、塩化ビニル・塩化ビニリデン共重合体、ポリアクリル酸メチル、ポリメタクリル酸メチル等；
ポリアミド樹脂、例えば、ナイロン６、ナイロン６−６、ナイロン６−１０、ナイロン１１、ナイロン１２等；
ポリエステル樹脂、例えば、ポリエチレンテレフタレート（ＰＥＴ）、ポリブチレンテレフタレート、ポリエチレンナフタレート、及びこれらの共重合ポリエステル等；
ポリカーボネート樹脂；
ポリフエニレンオキサイド樹脂；
生分解性樹脂、例えば、ポリ乳酸など；
勿論、成形性が損なわれない限り、これらの熱可塑性樹脂のブレンド物を、下地樹脂として使用することもできる。
【００１８】
本発明においては、上記の熱可塑性樹脂の中でも、特にオレフィン系ワックス層に対する親和性が高く、高い濡れ性を示し、均一な厚みのオレフィン系ワックス層を表面全体に形成できるという点で、オレフィン系樹脂が好適である。
なお、このオレフィン系樹脂は、押出し成形や射出成形などの熱成形に適した流動特性を有するものであり、オレフィン系ワックスとは異なり、融点が高く、且つ数平均分子量も２００００以上と極めて大きい。
【００１９】
特に、上記のオレフィン系樹脂は、ＰＥＴ等のポリエステル樹脂と比較してガラス転移点（Ｔｇ）が低く（一般に２０℃以下）、室温下での分子の運動性が高いため、食用油などの液層を表面に形成する場合には、液層を形成する液体が内部に拡散浸透し易く、液層の経時的消失を生じ易いが、本発明で形成するオレフィン系ワックス層は、常温で固体であるため、このようなオレフィン系樹脂により表面が形成されている場合にも、このような経時的消失の問題は全く生じない。
【００２０】
上記のような点を考慮して、特に本発明の容器では、前述した種々の熱可塑性樹脂の中でも、オレフィン系樹脂やポリエステル樹脂が好適に使用され、特に粘稠な内容物の排出に好適に使用されるダイレクトブローボトルとして使用する場合には、オレフィン系樹脂が下地樹脂として最適である。
【００２１】
２．オレフィン系ワックス層；
本発明においては、上述した下地樹脂の表面にオレフィン系ワックス層が設けられ、これにより、オレフィン系ワックス層が形成される側を容器内面側とすることにより、親水性流動物質に対して優れた滑り性や撥水性が付与され、容器内容物を速やかに排出することができる。
【００２２】
このようなオレフィン系ワックスは、前述したオレフィン系樹脂と同様、エチレン、プロピレン、１−ブテン、４−メチル−１−ペンテン、或いは環状オレフィンなどの各種のオレフィンの重合体、或いはこれらオレフィン同士の共重合体、または主成分として、構造上、直鎖状、分岐鎖状、環状の３つに大別される飽和炭化水素からなる。例えば、エチレン系ワックスとしては、低分子量エチレン系（共）重合体、パラフィンワックス、マイクロクリスタリンワックス、ペトロラタム、合成ワックス（Ｆｉｓｈｃｈｅｒ−Ｔｒｏｐｓｃｈワックス）等が挙げられる。このようなオレフィン系ワックスの中でも、分子量が１００００以下、特に３００〜１０００のものが好適に用いられる。好適に用いられるオレフィン系ワックスの炭素数としては、２０〜６０程度である。いずれにせよ、上述のオレフィン系ワックスは下地樹脂として使用されるオレフィン系樹脂と比較すると分子量が低く、室温で固体であり、一般に、融点が３０〜８０℃、特には４０〜８０℃の範囲にあるものが好適に使用される。
即ち、この融点が高すぎると、オレフィン系ワックス層を液状化するのにかなりの高温に加熱する必要があり、その実用性に難を生じるおそれがある。一方、融点が低すぎると、生産ライン等で液状化が生じ易くなってしまい、生産ラインの汚染などの不都合を生じ易くなってしまう。なお、この融点は、ＤＳＣ昇温曲線でのピークトップで示される。
さらに、かかるオレフィン系ワックスの（融点＋２０）℃での粘度は、２０Ｐａ・ｓ以下であることが好ましい。この粘度が高すぎると、下地樹脂層の表面に均一な厚みの層を形成するためには、該ワックスを高温に加熱しなければならず、この結果、下地樹脂の変形等を生じ易くなるおそれがある。
【００２３】
上述のオレフィン系ワックス層として、本発明においては、融点が２５〜８０℃の融点を有する複数のワックスを配合しておき、３５〜５５℃で少なくとも一部のワックスが液状となるようにする。ワックス層が複数の融点を有することにより、ワックス層中の低融点成分が液状化する比較的低い温度から、その撥水性や滑り性を発揮できるためである。また、３５〜５５℃で少なくとも一部のワックスが液状化する限りにおいて、融点が８０℃以上のワックス成分をさらに含有していても構わない。例えば、下地樹脂がポリプロピレンである場合、オレフィン系ワックス層として、低融点成分からなるエチレン系ワックスと高融点成分からなるプロピレン系ワックスを併用することで、下地樹脂とオレフィン系ワックス層の密着性を向上させるとともに、ワックス中の低融点成分の液状化により、撥水性や滑り性を発揮することが可能となる。いずれにせよ、オレフィン系ワックス層として、ワックス層中のいずれかの成分が液状化し、撥水性や滑り性を発揮できるように調製してあればよい。
【００２４】
また、本発明において、上記のオレフィン系ワックスは、例えば融点が上記範囲内であり且つ親水性物質に対する撥液性や滑り性が損なわれない限りにおいて、無水マレイン酸や（メタ）アクリル酸などの不飽和カルボン酸或いはその誘導体（無水物やエステルなど）によって変性されていてもよい。特に変性されているものは、ポリエステルなどに対する親和性が高く、ポリエステル製の下地表面にワックス層を形成する場合に適している。
【００２５】
上述したオレフィン系ワックスからなる層は、その厚みが１〜３０μｍ、特に１〜２０μｍの範囲にあることが好ましい。即ち、オレフィン系ワックス層が適度な厚みを有することで、下地樹脂により表面が形成されている構造体の特性を損なわず、しかもオレフィン系ワックス層の脱落を生じることなく、安定してオレフィン系ワックス層による表面特性を発揮させることができる。厚みの範囲よりも小さいと所望の性能を発揮できなく、厚みの範囲よりも大きいと下地樹脂性表面との密着性、曲げ性、ヒートヒール性が低下してしまう。
【００２６】
３．構造体の層構造；
本発明の構造体は、上述したオレフィン系ワックス層が下地樹脂の表面に形成されている限りにおいて、その層構造は制限されない。
例えば、本発明の構造体は、下地樹脂のみによる単層構造の上にオレフィン系ワックス層を有していてもよいし、下地樹脂をガラスや金属、或いは紙等に塗布して下地樹脂層が形成されている構造とすることも可能であるし、さらに、他の樹脂層と積層した多層構造とすることも可能である。何れにしろ、下地樹脂の表面にオレフィン系ワックス層が形成されていればよい。
【００２７】
上記のような多層構造としては、例えば、オレフィン系ワックス層が設けられた下地樹脂の表面側とは反対側の面に、適宜接着剤樹脂の層を介して、酸素バリア層や酸素吸収層を積層し、さらに、下地樹脂と同種の樹脂を積層した構造を例示することができる。
かかる多層構造での酸素バリア層は、例えばエチレン−ビニルアルコール共重合体やポリアミドなどの酸素バリア性樹脂により形成されるものであり、その酸素バリア性が損なわれない限りにおいて、酸素バリア性樹脂に他の熱可塑性樹脂がブレンドされていてもよい。
また、酸素吸収層は、特開２００２−２４０８１３号等に記載されているように、酸化性重合体及び遷移金属系触媒を含む層であり、遷移金属系触媒の作用により酸化性重合体が酸素による酸化を受け、これにより、酸素を吸収して酸素の透過を遮断する。このような酸化性重合体及び遷移金属系触媒は、上記の特開２００２−２４０８１３号等に詳細に説明されているので、その詳細は省略するが、酸化性重合体の代表的な例は、第３級炭素原子を有するオレフィン系樹脂（例えばポリプロピレンやポリブテン−１等、或いはこれらの共重合体）、熱可塑性ポリエステル若しくは脂肪族ポリアミド；キシリレン基含有ポリアミド樹脂；エチレン系不飽和基含有重合体（例えばブタジエン等のポリエンから誘導される重合体）；などである。また、遷移金属系触媒としては、鉄、コバルト、ニッケル等の遷移金属の無機塩、有機酸塩或いは錯塩が代表的である。
さらに、各層の接着のために使用される接着剤樹脂はそれ自体公知であり、例えば、マレイン酸、イタコン酸、フマル酸などのカルボン酸もしくはその無水物、アミド、エステルなどでグラフト変性されたオレフィン樹脂；エチレン−アクリル酸共重合体；イオン架橋オレフィン系共重合体；エチレン−酢酸ビニル共重合体；などが接着性樹脂として使用される。
上述した各層の厚みは、各層に要求される特性に応じて、適宜の厚みに設定されればよい。
さらに、上記のような多層構造の構造体を成形する際に発生するバリ等のスクラップをオレフィン系樹脂等のバージンの樹脂とブレンドとしたリグライド層を内層として設けることも可能である。
【００２８】
４．構造体の形態；
本発明の構造体は、種々の形態を有することができるが、特に液層を形成する液体の選択により粘稠な流動性物質に対する滑り性を向上させることができることから、包装容器や蓋材、キャップなどの包装材の形態で使用されることが好ましい。
例えば、このような容器の形態は特に制限されず、カップ乃至コップ状、ボトル状、袋状（パウチ）、シリンジ状、ツボ状、トレイ状等、容器材質に応じた形態を有していてよく、延伸成形されていてもよい。
【００２９】
このような容器は、前述した下地表面を有する前成形体をそれ自体公知の方法により成形し、これを、ヒートシールによるフィルムの貼り付け、プラグアシスト成形等の真空成形、ブロー成形、インフレーション成形などの後加工に付して容器の形態とし、さらに、先にも簡単に述べたように、その形態に応じて、加熱されて液状となっているオレフィン系ワックスを、スプレー噴霧、或いはローラやナイフコーターなどを用いての塗布により、内面の下地表面に施すこと、また、特願２０１３−９１２４４（ＰＣＴ／ＪＰ２０１４／６１５６５）に記載のようにブロー流体と共にブロー流体用の供給管からミスト状に供給することや、下地を構成する樹脂と共押出して内面に供給することにより、オレフィン系ワックス層を内面に備えた容器の形態とすることができる。
【００３０】
図１には、本発明の容器の最も好適な形態であるダイレクトブローボトルが示されている。
即ち、図１において、全体として１０で示されるこのボトルは、螺条を備えた首部１１、肩部１３を介して首部１１に連なる胴部壁１５及び胴部壁１５の下端を閉じている底壁１７を有しており、このようなボトル１０の内面に前述した液層が形成され、且つ粘稠な内容物が充填されることとなる。
【００３１】
上述したオレフィン系ワックス層が下地樹脂表面（即ち内面）に設けられているボトル１０においては、オレフィン系ワックスの少なくとも一部が液状化する加熱下で、その表面特性を十分に発揮させることができるため、特に、粘度（２５℃）が１００ｍＰａ・ｓ以上の粘稠な内容物、例えば、ケチャップ、水性糊、蜂蜜、各種ソース類、マヨネーズ、マスタード、ドレッシング、ジャム、チョコレートシロップ、乳液等の化粧液、液体洗剤、シャンプー、リンス等の粘稠な内容物の充填ボトルとして最も好適であり、特に厨房などの高温環境下で使用される用途に最適であり、ボトル１０内に、これらの内容物が付着することなく、速やかに排出でき、さらには、粘稠な内容物をボトル内に残存することなく、そのほぼ全量を使い切ることができる。
【実施例】
【００３２】
本発明を次の実験例にて説明する。
尚、実験例で行った各種の評価或いは測定、及び用いた材料等は以下の通りである。
【００３３】
１．示差走査熱量測定
使用するオレフィン系ワックス（各々約７ｍｇ）について、示差走査熱量計（ＰＥＲＫＩＮ  ＥＬＭＥＲ社製Ｄｉａｍｏｎｄ  ＤＳＣ）を用いて融点測定を行った。
試料を、２５℃から１２０℃まで昇温速度１０℃／ｍｉｎで走査し、１２０℃にて３分間保持した。次に、１２０℃から−５０℃まで降温速度１０℃／ｍｉｎで走査し、−５０℃にて３分間保持した。その後、−５０℃から１２０℃まで昇温速度１０℃／ｍｉｎで走査した際に得られたプロファイルから、各ワックスの融点（融解ピーク温度）と融解熱を求めた。得られたプロファイルにおいて、融解ピークが複数現れた場合は、ピーク高さが最も大きいものをメインピークとし、それ以外はサブピークとした。
【００３４】
２．流動性内容物の滑落速度測定
後述の方法で作製した、オレフィン系ワックス層が表面に被覆された多層フィルムから２０ｍｍｘ７０ｍｍの試験片を切り出した。切り出した試験片を温度変調可能な治具にワックス層が表面に被覆された面が上になるように固定し、固液界面解析システムＤｒｏｐＭａｓｔｅｒ７００（協和界面化学（株）製）を用い、７０ｍｇの流動性内容物を試験片にのせ、４５°の傾斜角における滑落挙動をカメラで撮影し、滑落挙動を解析し、移動距離−時間のプロットから滑落速度を算出した。この滑落速度を滑落性の指標とした。前記滑落速度の値が大きい程、内容物の滑落性が優れている。なお、測定温度は２３℃、４５℃、５５℃とした。
用いた流動性内容物は下記の通りである。なお、内容物の粘度として、音叉型振動式粘度系ＳＶ−１０（（株）エー・アンド・デイ製）を用いて２５、４６℃で測定した値も共に示す。
用いた流動性内容物；
ソース（お好みソース、オタフクソース（株）製）
粘度：５６０ｍＰａ・ｓ（２５℃）、４１０ｍＰａ・ｓ（４６℃）
【００３５】
３．金属への移行性試験
後述の方法で作製したオレフィン系ワックス層が表面に被覆された多層フィルムをステンレス製のブロックに接触させ、ワックス層がブロックｃに移行するかを目視にて確認した。接触後も移行が確認されなかったものを○、移行が確認されたものを×とした。
【００３６】
＜ポリエチレン系多層フィルム＞（以下、多層フィルムと呼ぶ）
総厚み：１５０μｍ
層構成：ナイロン／接着／ＡＬ／接着／ＬＤＰＥ
【００３７】
＜オレフィン系ワックス＞
用いたオレフィン系ワックスの物性値を下記に示す。融点および結晶の融解熱は前述の示差走査熱量測定によって測定した。代表的な例としてエチレン系ワックスＢ、Ｃおよび炭化水素系ワックスＢの昇温プロファイルを図２に示す。
エチレン系ワックスＡ：融点＝４５℃（メイン）、２９℃（サブ）、２４℃（サブ）
エチレン系ワックスＢ：融点＝５１℃（メイン）、２８℃（サブ）
エチレン系ワックスＣ：融点＝５９℃（メイン）、４２℃（サブ）
炭化水素系ワックスＡ：融点＝５５℃（メイン）、７４℃（サブ）
炭化水素系ワックスＢ：融点＝６９℃（メイン）
ここで、前述の流動性内容物の滑落速度測定の各温度において、用いたオレフィン系ワックスの状態を把握するため、得られた全融解熱のうち、２３℃以下、４５℃以下、５５℃以下の温度域に存在する融解熱の割合を融解率として求めた。結果をまとめて表１に示す。例えば、ある温度Ｔで融解率が０％となる場合、温度Ｔ以下の融解熱が存在せず、オレフィン系ワックスは固体状態であること、また、ある温度Ｔで融解率が２０％の場合、温度Ｔにおいては、全結晶成分のうち２０％は融解しており、液状化した成分が２０％存在することを示す。
【００３８】
【表１】
0006446889.tif 000002
【００３９】
（実験例１）
エチレン系ワックスＡ５ｇとヘプタン（特級、和光純薬工業（株）製）４５ｇをガラス瓶中に秤量し、スターラーを用いて攪拌し、エチレン系ワックスＡ１０ｗｔ％の溶液を調製した。調製した溶液は室温下でエチレン系ワックスＡがヘプタン中に均一に溶解し、透明な溶液となった。
１００ｍｍｘ１５０ｍｍのポリエチレン系多層フィルムのＬＤＰＥ面上に調製した溶液をバーコートし、４０℃で５分乾燥した後、室温下で充分に乾燥させて、ワックス被覆多層フィルムを作製した。乾燥後、膜厚計を用いて、ワックス層の厚みを測定した。ワックス層の厚みは４μｍであった。
作製したワックス被覆フィルムを用いて、前述の流動性内容物の滑落速度測定、金属への移行性試験を行った。結果を表２に示す。
【００４０】
（実験例２）
エチレン系ワックスＢ５ｇとヘプタン（特級、和光純薬工業（株）製）４５ｇをガラス瓶中に秤量した。エチレン系ワックスＢは室温下でヘプタンに溶解しなかったため、ホットスターラーを用いて加熱攪拌し、エチレン系ワックスＢ１０ｗｔ％の溶液を調製した。調製した溶液は加熱下でエチレン系ワックスＢがヘプタン中に均一に溶解し、透明な溶液となった。この透明な溶液を攪拌しながら徐冷し、エチレン系ワックスＢがヘプタン中に微分散した分散液を得た。
１００ｍｍｘ１５０ｍｍのポリエチレン系多層フィルムのＬＤＰＥ面上に調製した分散液をバーコートし、４０℃で５分乾燥した後、室温下で充分に乾燥させて、ワックス被覆多層フィルムを作製した。乾燥後、膜厚計を用いて、ワックス層の厚みを測定した。ワックス層の厚みは３μｍであった。
作製したワックス被覆フィルムを用いて、前述の流動性内容物の滑落速度測定、金属への移行性試験を行った。結果を表２に示す。
【００４１】
（実験例３）
エチレン系ワックスＣを用いた以外は実験例２と同様の手順でワックス被覆多層フィルムを作製した。ワックス層の厚みは４μｍであった。
作製したワックス被覆フィルムを用いて、前述の流動性内容物の滑落速度測定、金属への移行性試験を行った。結果を表２に示す。
【００４２】
（実験例４）
炭化水素系ワックスＡを用いる点、バーコーターの番手を変更した以外は実験例２と同様の手順でワックス被覆多層フィルムを作製した。ワックス層の厚みは１０μｍであった。
作製したワックス被覆フィルムを用いて、前述の流動性内容物の滑落速度測定、金属への移行性試験を行った。結果を表２に示す。
【００４３】
（実験例５）
炭化水素系ワックスＢを用いる点、バーコーターの番手を変更した以外は実験例２と同様の手順でワックス被覆多層フィルムを作製した。ワックス層の厚みは１５μｍであった。
作製したワックス被覆フィルムを用いて、前述の流動性内容物の滑落速度測定、金属への移行性試験を行った。結果を表２に示す。
【００４４】
（実験例６）
多層フィルムにワックスを被覆せず、前述の流動性内容物の滑落速度測定、金属への移行性試験を行った。結果を表２に示す。
【００４５】
0006446889.tif 000003
【００４６】
表２の流動性内容物の滑落速度測定の結果から、２３℃においては、いずれの実験例においても、滑落速度は１．５ｍｍ／ｍｉｎ前後と小さい値を示しており、ＬＤＰＥ上へのワックス被覆の有無に依らず、同等の値である。このことから、２３℃においては、ワックス被覆を行った実験例１から５、およびワックスを被覆していない実験例６、いずれの場合においても、内容物と多層フィルム表面との界面、すなわち接触形態は、ほぼ液／固接触となっており、この状態で、内容物が滑落しているものと推察される。一方、５５℃においては、ワックス被覆を行った実験例１から５では、滑落速度の値として、５ｍｍ／ｍｉｎ以上と高い値を示しているのに対し、ワックス被覆を行っていない実験例６では２．５ｍｍ／ｍｉｎと実験例１から５よりも小さい値を示している。このことから、ワックス被覆の有無によって、内容物と多層フィルム表面との接触状況が異なっていることが示唆される。
実験例６では、ワックス被覆は行っていないため、５５℃においても、内容物と多層フィルム表面との接触形態は液／固接触であるといえる。一方、実験例１から５においては、表面に被覆したワックス成分の少なくとも一部は液状化しており、内容物との接触形態が液／液接触となっていることと考えられる。このため、実験例１から５では実験例６に比べ、明らかに大きな滑落速度を示したと解釈できる。
【００４７】
また、ワックス被覆を行った実験例１から３および５において、４５℃での滑落速度の値が５５℃よりも大きくなっている。この滑落速度の違いは用いるワックスの物性（融点、融点の数、（一部）液状化時における粘度）に依存しているものと考えられる。この結果から、例えば、本構造体を容器として用いる場合、使用環境（温度）に応じてワックスの物性をあらかじめ調整することで、使用温度において最大限の滑落性を発現可能となることが示唆されている。
一般的に、オレフィン系ワックスにおいて、低融点成分は高融点成分よりも低分子量であるため、融解後の液状時における粘度は高融点成分よりも低くなる。従って、ワックス層を形成するワックス成分に融点の異なる複数の成分を混合させておくことにより、ワックス成分中の全成分が液状化しうるような高い温度域でなく、ワックス成分中の一部が液状化した比較的低い温度からも、本発明による表面特性の改質効果を発現することが可能であることが分かる。
【００４８】
さらに、表２の移行性試験の結果から、室温下で固体状態をとるワックス層では金属への移行がほとんど見られず、生産ラインにうまく適応できることが分かる。
【００４９】
以上のことから、樹脂製表面にワックス層を形成させることで表面特性を飛躍的に改質することができ、且つ生産ライン等に与える制限も有効に解消された構造体を提供することが可能となると言える。
【符号の説明】
【００５０】
１０：ボトル
１１：首部
１３：肩部
１５：胴部壁
１７：底壁
【図１】
0006446889.tif 000004
【図２】
0006446889.tif 000005